(57)【要約】  本発明は、第１部材（１０）および第２部材（２０）を含む多層型防水継ぎ目（１００）であって、上記第１部材（１０）は外層織物層（１５）を含み、上記第２部材（２０）は遮水膜層（３０）上に配置された少なくとも１つの接着剤層（２５）を含み、上記接着剤層（２５）は上記第１部材（１０）と上記第２部材（２０）との溶着または接着を可能にする、多層型防水継ぎ目（１００）を開示する。
2016535182.tif 000002
【特許請求の範囲】
【請求項１】
第１部材（１０）と、第２部材（２０）とを含む多層型防水継ぎ目（１００）であって、
上記第１部材（１０）は外層織物層（１５）を含み、上記第２部材（２０）は少なくとも遮水膜層（３０）を含み、
上記第１部材（１０）および上記第２部材（２０）は、該第１部材（１０）と該第２部材（２０）との間に配置された接着剤層（２５）により、互いに溶着または接着されていることを特徴とする多層型防水継ぎ目（１００）。
【請求項２】
上記接着剤層（２５）は、上記第２部材（２０）の一部を形成することを特徴とする、請求項１に記載の多層型防水継ぎ目（１００）。
【請求項３】
上記第１部材（１０）は、外層織物（１４）のパネルを含み、
当該パネルのそれぞれは、形成される製品のパターンに応じて裁断された後、縫合、超音波溶接、熱接着または接着剤による接着により一体に接合されていることを特徴とする、請求項２に記載の多層型防水継ぎ目（１００）。
【請求項４】
上記第２部材（２０）は、遮水膜（１８）のパネル上に溶着された、織布接着剤（１６）のパネルを含み、上記接着剤層の層（２５）および上記遮水膜層（３０）を定義する一枚のシートを形成するように、他の一つと重なり合うように接合されていることを特徴とする、請求項２に記載の多層型防水継ぎ目（１００）。
【請求項５】
上記接着剤層（２５）は、接着パウダー層または織布接着剤層であることを特徴とする、請求項２に記載の多層型防水継ぎ目（１００）。
【請求項６】
上記第２部材（２０）は、遮水膜（１８）のパネル上に溶着された織布接着剤（１６）のパネルから形成された前加工済みの膜と織布接着剤との一体物（２１）であり、
膜と織布接着剤との上記一体物（２１）は、一枚のシートを形成するように、重なり合うように接合されていることを特徴とする、請求項３に記載の多層型防水継ぎ目（１００）。
【請求項７】
上記第２部材（２０）は、該第２部材（２０）の上記遮水膜層（３０）上に溶着された織物またはオープンメッシュ織物から選択される裏地層（２２）をさらに含むことを特徴とする、請求項１から４の何れか１項に記載の多層型防水継ぎ目（１００）。
【請求項８】
上記第２部材（２０）は、該第２部材（２０）の上記遮水膜層（３０）上に溶着されたフリース層（２４）をさらに含むことを特徴とする、請求項１から４の何れか１項に記載の多層型防水継ぎ目（１００）。
【請求項９】
上記第２部材（２０）は、絶縁包装（４５）をさらに含み、
上記絶縁包装（４５）は、裏地層（２２）上に積層された連続的若しくは非連続的な絶縁紡織繊維層（５０）上に溶着された接着剤層（２５）を含むことを特徴とする、請求項１から５の何れか１項に記載の多層型防水継ぎ目（１００）。
【請求項１０】
上記第１部材（１０）は、予めコーティングされていない、または予め積層されていない外層織物（１４）のパネルから構成されることを特徴とする、請求項１から６の何れか１項に記載の多層型防水継ぎ目（１００）。
【請求項１１】
上記第２部材（２０）または上記絶縁包装（４５）は、前加工されたものであることを特徴とする、請求項１から１０の何れか１項に記載の多層型防水継ぎ目（１００）。
【請求項１２】
外層織物層（１５）と、接着剤層もしくは織布接着剤層（２５）と、遮水膜層（３０）とを含む多層型防水継ぎ目（１００）であって、
上記外層織物層（１５）は、該外層織物層（１５）と上記遮水膜層（３０）との間に配置された上記接着剤層または織布接着剤層（２５）を介して、上記遮水膜層（３０）上に溶着されていることを特徴とする多層型防水継ぎ目（１００）。
【請求項１３】
上記接着剤層または織布接着剤層（２５）と上記遮水膜層（３０）とは、上記外層織物層（１５）へ溶着される前に前加工済み部材として一体に溶着されていることを特徴とする、請求項１２に記載の多層型防水継ぎ目（１００）。
【請求項１４】
上記遮水膜層（３０）上に溶着された裏地層（２２）をさらに含むことを特徴とする、請求項１２に記載の多層型防水継ぎ目（１００）。
【請求項１５】
上記遮水膜層（３０）上に溶着されたフリース層（２４）をさらに含むことを特徴とする、請求項１２に記載の多層型防水継ぎ目（１００）。
【請求項１６】
順に一体化された第２接着剤層（２５Ａ）、絶縁紡織繊維層（５０）および裏地層（２２）をさらに含み、
上記第２接着剤層または織布接着剤層（２５）は、上記絶縁紡織繊維層（５０）と上記遮水膜層（３０）との間に配置されていることを特徴とする、請求項１２に記載の多層型防水継ぎ目（１００）。
【請求項１７】
順に一体化された上記第２接着剤層（２５）、上記絶縁紡織繊維層（５０）および上記裏地層（２２）は、絶縁包装（４５）として前加工されたものであることを特徴とする、請求項１６に記載の多層型防水継ぎ目（１００）。
【請求項１８】
上記接着剤層または織布接着剤層（２５）、上記遮水膜層（３０）、上記第２接着剤層または織布接着剤層（２５Ａ）、上記絶縁紡織繊維層（５０）および上記裏地層（２２）は、上記外層織物層（１５）へ溶着または接着される前に、順に一体化され前加工されたものであることを特徴とする、請求項１６に記載の多層型防水継ぎ目（１００）。
【請求項１９】
上記接着剤層または織布接着剤層（２５）、上記遮水膜層（３０）および裏地層（２２）は、上記外層織物層（１５）へ溶着または接着される前に、順に一体化され前加工されたものであることを特徴とする、請求項１２に記載の多層型防水継ぎ目（１００）。
【請求項２０】
上記接着剤層または織布接着剤層（２５）、上記遮水膜層（３０）および上記フリース層（２４）は、上記外層織物層（１５）へ溶着または接着される前に、順に一体化され前加工されたものであることを特徴とする、請求項１５に記載の多層型防水継ぎ目（１００）。
【請求項２１】
衣類、テント、靴やバッグに用いられることを特徴とする、請求項１から２０の何れか１項に記載の多層型防水継ぎ目（１００）。
【発明の詳細な説明】
【発明の詳細な説明】
【０００１】
〔発明の背景〕
本発明は多層型継ぎ目、特により具体的には、例えば衣類、バッグ、靴およびテントを含む防水用品に用いられる多層型防水継ぎ目に関する。
【０００２】
防水用品の製造において、用品の防水力を維持するために、継ぎ目の構造は用品の防水力を維持するための重要な役割を果たしている。これは、例えば、衣類、バッグ、靴およびテント等の防水用品に関連する最も一般的な課題の一つとして、水が継ぎ目を透過し、該用品の所望の防水効果を低減させることがあるからである。
【０００３】
国際公開第２０１１／０９１３５１号には、継ぎ目テープの適用に依存する防水継ぎ目が開示されている。上記継ぎ目テープは、継ぎ目の中に、継ぎ目の長さに沿って疎水性ポリマー膜を供給する。しかし、継ぎ目の構造は複雑であり、さらに、開示された防水継ぎ目は、後に縫合が必要な積層織物から始まる。そのため、縫合中に生じる針孔を密封するために、提案の継ぎ目には継ぎ目テープが必要であった。継ぎ目テープの使用は追加のコストおよび／または労働時間を増加させる。そのため、新しい防水継ぎ目に対する需要がある。
【０００４】
〔発明の概要〕
本発明は、第１部材および第２部材を少なくとも含み、第１部材と第２部材との間に少なくとも１つの接着剤層が配置されている多層型防水継ぎ目を開示する。上記接着剤層は、防水継ぎ目を有する一点の衣料を形成するために、第１部材と第２部材との接着が可能なように第２部材上に配置、溶着されている。第１部材は、衣料の各パターンに応じてパネルとして裁断される外層織物である。上記パネルは、縫合、または超音波溶接を含む別の手段により、一体に接合される。第２部材は、インナー服用の非絶縁性の第２部材として、少なくとも接着剤層または織布接着剤と、接着剤層または接着剤を膜上に溶着させてなる遮水膜層と、を含む。絶縁性の第２部材として、第２部材は絶縁包装をさらに含んでもよい。接着剤層または織布接着剤は、膜が継ぎ目の防水特性を実現する遮水バリアとして機能しながら、部材同士の接着を可能にする。本発明の重要な特徴の一つとしては、第１部材の縫合、つまり外層織物の縫合がコーティングや積層の前に発生するため、継ぎ目テープで針孔を密封する必要がなくなる。
【０００５】
本発明の一実施形態において、本発明は、第１部材として、外層織物層と、第２部材として、膜に溶着された織布接着剤層と、を含む防水継ぎ目を開示する。防水継ぎ目を有する一点の衣料を形成するために、第１部材および第２部材は、結合が促進されるように、接着剤を溶融させる熱溶着工程により、互いに溶着されている。
【０００６】
一実施形態において、本発明は、第１部材として、外層織物層と、第２部材として、遮水膜に溶着された織布接着剤層とを含む防水継ぎ目であって、遮水膜層上に溶着された接着剤層を含んだ該第２部材は前加工されたものである、防水継ぎ目を開示する。防水継ぎ目を有する一点の衣料を形成するために、第１部材および第２部材は、結合が促進されるように、接着剤を溶融させる熱溶着工程により、互いに溶着されている。
【０００７】
本発明の一実施形態において、本発明は、第１部材として、外層織物層と、第２部材として、接着剤付きの積層膜に溶着された接着剤層と、フリース層とを含む防水継ぎ目を開示する。上記フリース層は、上記積層膜上に溶着されている。防水継ぎ目を有する一点の衣料を形成するために、第１部材および第２部材は、結合が促進されるように、接着剤を溶融させる熱溶着工程により、互いに溶着されている。
【０００８】
本発明の一実施形態において、本発明は、第１部材として、外層織物層と、第２部材として、接着剤付きの積層膜に溶着された接着剤層と、裏地層と、を含む防水継ぎ目を開示する。上記裏地層は、上記積層膜上に溶着されている。防水継ぎ目を有する一点の衣料を形成するために、第１部材および第２部材は、結合が促進されるように、接着剤を溶融させる熱溶着工程により、互いに溶着されている。
【０００９】
本発明の一実施形態において、本発明は、第１部材として、外層織物層、第２部材として、織布接着剤層と、接着剤付きの積層膜層と、絶縁包装層とを含む。絶縁包装は、裏地上に積層された連続もしくは非連続な絶縁紡織繊維を含む。
【００１０】
〔図面の簡単な説明〕
下記の説明により本発明の利点および特徴がわかる。下記では、添付の図を参照しながら、非限定的な例として、本発明の原理のより好ましい実施形態を説明する。
【００１１】
図１は、本発明に係る多層型防水継ぎ目の一実施形態を示す図である。
【００１２】
図２は、本発明に係る多層型防水継ぎ目の一実施形態を示す図である。
【００１３】
図３は、本発明に係る多層型防水継ぎ目の一実施形態を示す図である。
【００１４】
図４は、本発明に係る多層型防水継ぎ目の一実施形態を示す図である。
【００１５】
図５は、図１の多層型防水継ぎ目の構成を示す概略図である。
【００１６】
図６は、図１の多層型防水継ぎ目の別の構成を示す概略図である。
【００１７】
図７は、図２の多層型防水継ぎ目の構成を示す概略図である。
【００１８】
図８は、図３の多層型防水継ぎ目の構成を示す概略図である。
【００１９】
図９は、図４の多層型防水継ぎ目の構成を示す概略図である。
【００２０】
〔発明の実施形態の詳細な説明〕
本発明は、少なくとも第１部材および第２部材を含み、第１部材と第２部材との間に少なくとも１つの接着剤層が配置されている多層型防水継ぎ目を開示する。上記接着剤層は、防水継ぎ目を有する一点の衣料を形成するために、第１部材と第２部材との接着が可能なように第２部材上に配置、溶着されている。第１部材は、衣料のパターンに応じてパネルに裁断される外層織物層を含む。上記外層織物のパネルは、縫合、または超音波溶接、熱接着、もしくは接着剤接着を含む他の手段により接合される。第２部材は、インナー服であって、非絶縁性の第２部材として、接着剤によって膜層または積層膜層上に溶着された接着剤層または織布接着剤層を少なくとも一つを含む。さらに、第２部材は裏地を含んでもよい。裏地は、オープンメッシュ織物またはフリース織物を含むいずれのタイプの生地であってもよい。さらに、第２部材は絶縁性を有する第２部材として、フリース層または絶縁包装層を含んでもよい。接着剤層または織布接着剤層は、膜が継ぎ目の防水特性を実現する遮水バリアとして機能しながら、部材間の接着を可能にする。
【００２１】
図１に示されるように、本発明の一実施形態において、本発明は第１部材１０としての外層織物１５と、遮水膜層３０と織布接着剤層２５とが溶着してなる第２部材２０と、を含む多層型防水継ぎ目１００の実施形態を開示する。第１部材１０と第２部材２０は、第１部材１０と第２部材２０との接着が促進されるように、接着剤を溶融させる熱溶着工程により接着され、防水継ぎ目を有する一点の織物／衣料が形成される。好適な例として、本実施形態の多層型防水継ぎ目１００は、図５に示された概略図の構成によって構成してもよい。本実施形態では、また、該概略図の構成では、外層織物層１５、接着剤層２５および遮水膜層３０が設けられる。製造される衣料または他の用品のパターンに応じて、これらの外層織物層１５、接着剤層２５および遮水膜層３０は、外層織物１４のパネル、織布接着剤１６のパネルおよび遮水膜１８のパネルから作製される。一点の織物または外層織物層１５が形成されるように、分離した外層織物１５のパネルが一体に保持される。上記外層織物１４のパネルは縫合、縫い目Ａまたは超音波溶接、熱接着、もしくは接着剤接着を含む他の手段により一体に保持され、前加工された第１部材１０が形成される。図６に示された概略図の別の構成では、接着剤層２５は織布接着剤であってもよい。遮水膜層３０は、膜と織布接着剤との一体物２１の形成のために、接着剤層２５と一体に溶着されるように前加工されてもよい。一点の織物として第２部材２０を形成するために、該前加工された膜と織布接着剤との一体物２１は、他の一つと互いに重なるように溶着される。第１部材１０、即ち、外層織物１４のパネルを接合させて作られた外層織物層１５と、第２部材２０、即ち、重なるように溶着された膜と織布接着剤との（即ち、遮水膜層３０に溶着された織布接着剤層２５）とを一体に溶着させ、多層型防水継ぎ目１００を形成する。接着剤を溶融させる、すなわち、熱溶着工程を含む適切な手段により、接着剤を二つの部材に付着させて継ぎ目の長さに沿って二つの部材を接着させることで、第１部材１０と第２部材２０は一体に溶着される。外層織物は着用者の外側へ向き、膜層は当該着用者へ向いている。遮水膜の静水圧性または疎水性の特性により、水が継ぎ目を透過することを阻止できる。
【００２２】
概略図において可能な別の構成では、接着剤層２５は、遮水膜層３０または遮水膜１８のパネルの上に配置されているパウダー接着剤層であってもよい。
【００２３】
換言すれば、本発明の原理による多層型防水継ぎ目１００は第１部材１０と第２部材２０を含み、当該第１部材１０と当該第２部材２０は、当該第１部材１０と当該第２部材２０の間に配置されている少なくとも一つの接着剤層２５により、互いに溶着または接着される。一実施形態では、第２部材２０は、少なくとも１つの遮水膜層３０を含み、当該遮水膜層３０は、接着剤層２５上に直接配置されるか、接着剤層２５の上に溶着されるか、接着剤層２５と接着されている。上記接着剤層２５の形はパウダー接着剤層または織布接着剤層であってもよい。別の実施形態では、上記接着剤層２５は第２部材２０の一部分を形成してもよい。当該第２部材２０は、以下でさらに説明する継ぎ目または衣料または用品の構成に用いられる追加の生地の層とともに前加工されてもよい。
【００２４】
図２は本発明に係る防水継ぎ目１００の別の実施形態を示す。本実施形態では、多層型防水継ぎ目１００は上記に説明された実施形態と同じように、外層織物層１５、織布接着剤層２５、および遮水膜層３０を含む。しかし、本実施形態では、多層型防水継ぎ目１００は上記遮水膜３０に溶着された裏地層２２をさらに含む。図７は、外層織物層１５、織布接着剤層２５と膜層３０とが設けられる本実施形態の好適な構成の概略図を示す。外層織物１４、織布接着剤１６、および膜１８は、衣料または作製される他の用品のパターンに応じてパネルとして裁断される。外層織物１４の分離パネルが一体に保持され、一点の織物または外層織物層１５が形成される。上記外層織物１４を構成するパネルは縫合、縫合Ａまたは本発明の上記実施形態で説明されたその他の手段により一体に保持され、前加工された第１部材１０が形成される。本構成の概略図では、織布接着剤２５と膜３０はすでに前加工されている。即ち、膜と織布接着剤との一体物２１を形成するために、織布接着剤層２５と遮水膜層３０はすでに一体に溶着されている。前加工された膜と織布接着剤との一体物２１は一般商業の供給源から入手できる。これにより、継ぎ目を構成する時間が短縮できる。第２部材２０の前加工、即ち膜と織布接着剤との一体物２１を形成するように遮水膜３０と接着剤層２５との溶着が完了した後、各膜と織布接着剤との一体物２１は他の一つと互いに重なるように溶接され、一点の織物を形成する。さらなる副一体物を形成するために、オープンメッシュ織物またはフリース織物を含む織物であってもよい裏地２３の分離パネルは、膜と織布接着剤との一体物２１の遮水膜層３０に溶着される。各々の一体物は、織布接着剤１６、遮水膜１８、および裏地２３のパネルがこの順に重なったものから作製されてもよい。個別の副一体物が互いに接合されることにより、接着剤層（２５）、遮水膜層、および裏地層２２がこの順に溶着されたものを含む一枚のシートを形成する。これにより、第２部材２０の構成が完了する。そして、接着剤を溶融させる、すなわち、適切な手段により、接着剤を二つの部材に付着させて継ぎ目の長さに沿って二つの部材を接着させることで、第１部材１０と第２部材２０は一体に溶着される。これにより二層の防水継ぎ目１００が作られる。第１部材１０、即ち、接合、縫合、接着若しくは接着が施された外層織物１５は、着用者の外側へ向き、膜３０は当該着用者へ向いている。第２部材２０上の遮水膜３０の静水圧性または疎水性の特性により、水が継ぎ目を透過することを阻止できる。
【００２５】
図３は本発明に係る多層型防水継ぎ目１００の別の実施形態を示す。本実施形態では、第２部材２０を含む多層型防水継ぎ目１００は、さらにフリース層２４を含む。具体的には、本実施形態では、多層型防水継ぎ目１００は、第１部材１０を形成するための外層織物層１５と、第２部材として、遮水膜３０（積層膜であってもよい）に溶着された接着剤層２５とフリース層２４とを含む。図８は、本実施形態に係る多層型防水継ぎ目１００の好適な構成の概略図の例を示す。本実施形態では、外層織物層１５、接着剤層２５、遮水膜層３０（または接着剤２１を有する遮水膜層）、とフリース層２４が設けられる。第１部材１０は、外層織物１４の分離パネルを含む。外層織物１４は衣料または作製される他の用品のパターンに応じてパネルに裁断され、縫合（縫い目Ａ）、または超音波溶接、熱接着、もしくは接着剤接着を含む上記実施形態で説明された他と同様の手段により一体に保持される。第２部材２０は、織布接着剤１６遮水膜１８の分離パネル、または、接着剤層２５および遮水膜３０を備える、前加工された膜と織布接着剤との一体物２１を含む。本実施形態では、第２部材２０は、上記で説明された膜と織布接着剤との一体物２１に一体化されたフリース層２４をさらに含む。遮水膜層３０とフリース層２４とからなる一体物が前加工され、その後に接着剤層または織布接着剤層２５がその上に複合されてもよい。あるいは、接着剤層２５と遮水膜層３０が前加工され、その後にフリース層２４がその上に一体化されてもよい。前加工された一体物の分離パネルは、互いに接合され、一点の織物と完成した第２部材２０とが形成される。また、接着剤層２５と、膜層もしくは積層膜層３０の既製品、または、膜層もしくは積層膜層３０とフリース層２４の既製品は、一般商業の供給源から入手可能な既製の織物であってもよい。完成した多層型防水継ぎ目１００を形成するように、第１部材２０と第２部材２０は一体に溶着される。接着剤を溶融させ、または接着剤を二つの部材に付着させて継ぎ目の長さに沿って二つの部材を接着させる熱溶着を含む適切な手段により、第１部材１０と第２部材２０は、一体に溶着される。これにより実施形態に係る継ぎ目が作られる。
【００２６】
図４は、本発明に係る多層型防水継ぎ目１００の別の実施形態を示す。本発明における本実施形態では、多層型防水継ぎ目１００は、絶縁性を有する多層型防水継ぎ目である。つまり、本実施形態では、第２部材２０は絶縁包装４５をさらに含んでいる。換言すれば、本実施形態によれば、図１に示す多層型防水継ぎ目１００が、本実施形態に係る防水継ぎ目１００の構成に用いられる副一体物になっている。したがって、図１に示す多層型防水継ぎ目１００の構成は繰り返して説明しない。上記絶縁包装４５は、連続的若しくは非連続的な絶縁紡織繊維層５０上に溶着された、織布接着剤であってもよい接着剤層２５と、上記連続的若しくは非連続的な絶縁紡織繊維層５０上に積層された裏地層２２と、を含む。より具体的には、本実施形態では、多層型防水継ぎ目１００は、順に一体化された外層織物層１５と、接着剤層層または織布接着剤層２５と、遮水膜層３０と、第２の接着剤層２５Ａと、絶縁紡織繊維層５０と、裏地層２２とを含む。つまり、接着剤層または織布接着剤２５は、外層織物層１５と、遮水膜層３０および絶縁包装４５との間に配置されている。当該絶縁包装４５は、別の接着剤層としての織布接着剤２５Ａを有し、当該織布接着剤２５Ａは、膜層３０と、裏地層２２上に溶着された絶縁紡織繊維５０との間に配置されている。なお、本実施形態に係る多層型防水継ぎ目１００の部材の形成において、図１に示す非絶縁性の多層型防水継ぎ目の副一体物を作製するためのいかなる部材の前加工、および、いかなる構成ステップは、従来の技法および方法により行われてもよい。また、絶縁包装４５も前加工されたものであってもよい。上記絶縁包装４５は、（連続的若しくは非連続的な絶縁紡織繊維体４２の分離パネルから用意される）連続的若しくは非連続的な絶縁紡織繊維層５０に溶着された（織布接着剤１６の分離パネルから用意される）織布接着剤層２５を含む副一体物として、前加工されたものであってもよい。このとき、連続的もしくは非連続的な絶縁紡織繊維層５０は、（裏地２３の分離パネルから用意される）裏地層２２に積層されている。本実施形態に係る多層型防水継ぎ目１００の構成の概略図に沿って、簡単に説明する。まずは、図１のように継ぎ目を副一体物として用意しておく。次に、織布接着剤１６の分離パネルを、絶縁包装４４に対応するパネルに溶着させ、プリ一体物である織布接着剤付き絶縁包装４５を成形する。当該織布接着剤付き絶縁包装４５は、裏地層２２と、裏地層２２上に積層された連続的若しくは非連続的な絶縁紡織繊維層５０と、当該絶縁紡織繊維層５０上に溶着された織布接着剤層２５と、を含む。そして、超音波溶接、縫合、または別の手段で、絶縁包装４４の各分離パネルを一枚のシートとして一体形成する。そして、上記絶縁包装４５を、例えば図１および図５に示す継ぎ目のように溶着している、一体化済み部材における部材２０に溶着させる。絶縁包装４５を上記一体化済み部材に溶着させ、本実施形態に係る絶縁性の多層型防水継ぎ目１００を形成することは、絶縁包装上の接着剤層２５により可能になる。
【００２７】
前述の幾つかの実例において言及した用語「多層」とは、本発明の原理による継ぎ目の特徴を指し、織物層、接着剤層、膜層、織布接着剤膜層、裏地層、フリース、絶縁包装、または副一体物などをふくむ、本発明の様々な実施形態において構成され得る異なる層を指す。また、別の実例において、該用語は、本発明の様々な実施形態に係る第１部材、第２部材および絶縁包装を包含する異なる部材を指す。
【００２８】
前述から明らかなように、本発明の原理は、コーティングや、遮水膜への積層が施されていない外層織物を用いて外層を形成することも含む。また、いずれのコーティングおよび積層も、外層織物の縫合、接着や接合の完了後のみに発生するため、継ぎ目テープで針孔を密封することを避けることができる。継ぎ目は、防水仕様となるように、外層の縫合の完了後に、接着剤層を用いて遮水膜を外層上に接着することにより作られる。その後、裏地や、絶縁織物若しくは絶縁包装が外層へ付加される。さらに、本発明は、遮水膜若しくは積層膜へ溶着（図１参照）、または予め溶着（図２参照）される、第１部材と第２部材との間に配置された接着剤層または織布接着剤を、少なくとも利用している。上記接着剤層は、防水継ぎ目を有する一点の衣料を形成するために、第１部材と第２部材との接着が可能になるように第２部材上に配置、溶着されている。積層済みの織布接着剤層または織布接着剤膜は、積層やコーティングなどの継ぎ目テープを用いることなく、縫合の後に発生する外層上の針孔から透過する水を防いでいる。さらに、本明細書における第１部材とは、衣料のパターンに応じてパネルに裁断された外層織物であることが意図されている。上記外層織物は、着用者の外側に向くように配置されると共に、衣料の製造業者または供給業者が意図した当該織物の用途に合致する特性を得るように前処理されていてもよい。例えば、織物の防水性能を向上させる撥水剤、または別目的のコーティング剤を用いて外層織物を前処理してもよい。さらに、本明細書における第２部材とは、着用者に面するインナー服を指すことが意図されている。第２部材は、絶縁タイプであってもよく、非絶縁タイプであってもよい。非絶縁タイプである場合、第２部材は、単純に接着剤層を膜上に溶着させてなるもの、または織布接着剤膜であってもよい。また、裏地層付きの織布接着剤膜であってもよい。絶縁タイプである場合、第２部材は、接着剤層にフリースを溶着させてなるもの、または、フリース付き積層膜若しくは絶縁包装を有する接着剤層であってもよい。本発明の原理によると、本発明の多層型継ぎ目における部材、特に第２部材は、生産現場または織物製造業者から前加工されたものであってもよいため、継ぎ目のステップ構成が、異なるアプローチで実現され得ることは、言うまでもない。
【００２９】
本発明の原理によれば、縫製または縫合は、外層織物のパネルを接合する間のみに発生する。第２部材内において、または第１部材と第２部材とを一体化する間、または、第２部材を前加工する間は、縫合は行われない。したがって、本発明における接着剤層および遮水膜を利用することにより、従来技術の継ぎ目テープを用いることなく、効率的かつ効果的に防水継ぎ目が提供される。また、継ぎ目テープを使用することなく、織物製造業者による第２部材の何らかの一体物の前加工の可能性もないため、準備時間および解体時間の短縮、ならびに副一体物の外部調達に係る生産時間、およびこれら全体に伴う総コストが低減される。
【００３０】
なお、当業者にとって、上記部材、およびその構成の順序と方法に対して様々な変更を行い得ることは言うまでもない。
【図面の簡単な説明】
【００３１】
【図１】本発明に係る多層型防水継ぎ目の一実施形態を示す図である。
【図２】本発明に係る多層型防水継ぎ目の一実施形態を示す図である。
【図３】本発明に係る多層型防水継ぎ目の一実施形態を示す図である。
【図４】本発明に係る多層型防水継ぎ目の一実施形態を示す図である。
【図５】図１の多層型防水継ぎ目の構成を示す概略図である。
【図６】図１の多層型防水継ぎ目の別の構成を示す概略図である。
【図７】図２の多層型防水継ぎ目の構成を示す概略図である。
【図８】図３の多層型防水継ぎ目の構成を示す概略図である。
【図９】図４の多層型防水継ぎ目の構成を示す概略図である。
【図１】
2016535182.tif 000003
【図２】
2016535182.tif 000004
【図３】
2016535182.tif 000005
【図４】
2016535182.tif 000006
【図５】
2016535182.tif 000007
【図６】
2016535182.tif 000008
【図７】
2016535182.tif 000009
【図８】
2016535182.tif 000010
【図９】
2016535182.tif 000011
【手続補正書】
【提出日】平成27年8月9日(2015.8.9)
【手続補正１】
【補正対象書類名】特許請求の範囲
【補正対象項目名】全文
【補正方法】変更
【補正の内容】
【特許請求の範囲】
【請求項１】
外層織物層（１５）を含む第１部材（１０）と、少なくとも遮水膜層（３０）を含む第２部材（２０）とを含み、
上記第１部材（１０）および上記第２部材（２０）は、該第１部材（１０）と該第２部材（２０）との間に配置された接着剤層（２５）により、互いに溶着または接着されている、防水継ぎ目を有する多層型生地（１００）であって、
上記第１部材（１０）は、上記外層織物層（１５）を形成するように互いに接合されたパネルを備え、かつ、上記第１部材と上記第２部材との溶着または接着前に上記パネルの接合過程において形成された縫い目（Ａ）を含み、
上記縫い目（Ａ）は、上記第２部材（２０）の遮水膜層（３０）内に達していないことを特徴とする防水継ぎ目を有する多層型生地（１００）。
【請求項２】
上記接着剤層（２５）は、上記第１部材と上記第２部材との溶着または接着の完了前に、上記第２部材（２０）の一部を形成することを特徴とする、請求項１に記載の多層型防水生地（１００）。
【請求項３】
上記第１部材（１０）は、外層織物（１４）のパネルを含み、
当該パネルのそれぞれは、形成される製品のパターンに応じて裁断された後、縫合、超音波溶接、熱接着または接着剤による接着により一体に接合されていることを特徴とする、請求項２に記載の多層型防水生地（１００）。
【請求項４】
上記第２部材（２０）は、遮水膜（１８）のパネル上に溶着された、織布接着剤（１６）のパネルを含み、上記接着剤層（２５）および上記遮水膜層（３０）を定義する一枚のシートを形成するように、他の一つと重なり合うように接合されていることを特徴とする、請求項２に記載の多層型防水生地（１００）。
【請求項５】
上記接着剤層（２５）は、接着パウダー層または織布接着剤層であることを特徴とする、請求項２に記載の多層型防水生地（１００）。
【請求項６】
上記第２部材（２０）は、遮水膜（１８）のパネル上に溶着された織布接着剤（１６）のパネルから形成された前加工済みの膜と織布接着剤との一体物（２１）であり、
膜と織布接着剤との上記一体物（２１）は、一枚のシートを形成するように、重なり合うように接合されていることを特徴とする、請求項３に記載の多層型防水生地（１００）。
【請求項７】
上記第２部材（２０）は、該第２部材（２０）の上記遮水膜層（３０）上に溶着された織物またはオープンメッシュ織物から選択される裏地層（２２）をさらに含むことを特徴とする、請求項１から４の何れか１項に記載の多層型防水継ぎ目（１００）。
【請求項８】
上記第２部材（２０）は、該第２部材（２０）の上記遮水膜層（３０）上に溶着されたフリース層（２４）をさらに含むことを特徴とする、請求項１から４の何れか１項に記載の多層型防水生地（１００）。
【請求項９】
上記第２部材（２０）は、絶縁包装（４５）をさらに含み、
上記絶縁包装（４５）は、裏地層（２２）上に積層された連続的若しくは非連続的な絶縁紡織繊維層（５０）上に溶着された接着剤層（２５）を含むことを特徴とする、請求項１から５の何れか１項に記載の多層型防水生地（１００）。
【請求項１０】
上記第１部材（１０）は、予めコーティングされていない、または予め積層されていない外層織物（１４）のパネルから構成されることを特徴とする、請求項１から６の何れか１項に記載の多層型防水生地（１００）。
【請求項１１】
上記第２部材（２０）または上記絶縁包装（４５）は、前加工されたものである、請求項１から１０の何れか１項に記載の多層型防水生地（１００）。
【国際調査報告】
2016535182.tif 000012
2016535182.tif 000013